(57)【要約】【課題】導電部を含む一体構造であって製造が容易な構造体および放熱部材、ならびに前記放熱部材を備える発光装置を提供すること。【解決手段】筐体１が備える構造体は、第３樹脂５３と第３繊維６３とを含む成形体である絶縁部１１ａと、第１樹脂５１と第１繊維６１とを含む成形体であって絶縁部１１ａよりも熱伝導性が大きい熱伝導部１１ｂと、を備える基部１１と、基部１１の内部または表面に設けられ、第２樹脂５２と第２繊維６２とを含み、導電性を有する導電部１２と、を有することを特徴とする。第２繊維６２は、金属繊維または炭素繊維であるのが好ましい。【選択図】図６
2019071317.tif 000002
【特許請求の範囲】
【請求項１】
第１樹脂と第１繊維とを含む成形体である基部と、
前記基部の内部または表面に設けられ、第２樹脂と第２繊維とを含み、導電性を有する導電部と、
を有することを特徴とする構造体。
【請求項２】
前記基部は、
前記導電部側に設けられ、絶縁性を有する絶縁部と、
前記絶縁部の前記導電部側とは反対側に設けられ、前記第１樹脂と前記第１繊維とを含み、前記絶縁部よりも熱伝導性が大きい熱伝導部と、
を備える請求項１に記載の構造体。
【請求項３】
前記絶縁部は、第３樹脂と第３繊維とを含む成形体であり、
前記絶縁部は、前記熱伝導部よりも絶縁性が大きい請求項２に記載の構造体。
【請求項４】
前記絶縁部は、前記導電部を覆うように設けられている請求項２または３に記載の構造体。
【請求項５】
前記第１繊維は、金属繊維または炭素繊維を含む請求項１ないし４のいずれか１項に記載の構造体。
【請求項６】
前記第２繊維は、金属繊維または炭素繊維を含む請求項１ないし５のいずれか１項に記載の構造体。
【請求項７】
前記基部は、抄造体を含む請求項１ないし６のいずれか１項に記載の構造体。
【請求項８】
前記導電部は、前記基部を貫通している請求項１ないし７のいずれか１項に記載の構造体。
【請求項９】
請求項１ないし８のいずれか１項に記載の構造体を備えることを特徴とする放熱部材。
【請求項１０】
発光素子と、
請求項９に記載の放熱部材と、
を備えることを特徴とする発光装置。
【発明の詳細な説明】
【技術分野】
【０００１】
本発明は、構造体、放熱部材および発光装置に関するものである。
【背景技術】
【０００２】
ＬＥＤ（Light Emitting Diode）電球は、発光効率が高いため、環境負荷の少ない照明として広く普及しつつある。
【０００３】
例えば、特許文献１には、ＬＥＤ素子と、ＬＥＤ素子を搭載する実装基板と、実装基板を支持する放熱構造体と、光透過性カバーと、電源基板と、を有するＬＥＤ電球が開示されている。
【０００４】
放熱構造体が高い放熱性を有することにより、ＬＥＤ素子から発生する熱を効率よく放熱することができる。これにより、ＬＥＤ電球の信頼性を担保することができる。
【先行技術文献】
【特許文献】
【０００５】
【特許文献１】特開２０１２−０７９７９４号公報
【発明の概要】
【発明が解決しようとする課題】
【０００６】
ところで、放熱構造体には、電球外部の電源からＬＥＤ素子に通電するための配線が引き回されている。この配線は、放熱構造体を介して引き回される必要があるため、ＬＥＤ電球の組み立て作業が煩雑になるとともに、放熱構造体の構造も複雑になる。
【０００７】
また、このような複雑な構造の放熱構造体を製造する場合、製造工程も複雑になるため、製造難易度が高いという課題もある。
【０００８】
本発明の目的は、導電部を含む一体構造であって製造が容易な構造体および放熱部材、ならびに前記放熱部材を備える発光装置を提供することにある。
【課題を解決するための手段】
【０００９】
このような目的は、下記（１）〜（１０）の本発明により達成される。
（１）  第１樹脂と第１繊維とを含む成形体である基部と、
前記基部の内部または表面に設けられ、第２樹脂と第２繊維とを含み、導電性を有する導電部と、
を有することを特徴とする構造体。
【００１０】
（２）  前記基部は、
前記導電部側に設けられ、絶縁性を有する絶縁部と、
前記絶縁部の前記導電部側とは反対側に設けられ、前記第１樹脂と前記第１繊維とを含み、前記絶縁部よりも熱伝導性が大きい熱伝導部と、
を備える上記（１）に記載の構造体。
【００１１】
（３）  前記絶縁部は、第３樹脂と第３繊維とを含む成形体であり、
前記絶縁部は、前記熱伝導部よりも絶縁性が大きい上記（２）に記載の構造体。
【００１２】
（４）  前記絶縁部は、前記導電部を覆うように設けられている上記（２）または（３）に記載の構造体。
【００１３】
（５）  前記第１繊維は、金属繊維または炭素繊維を含む上記（１）ないし（４）のいずれかに記載の構造体。
【００１４】
（６）  前記第２繊維は、金属繊維または炭素繊維を含む上記（１）ないし（５）のいずれかに記載の構造体。
【００１５】
（７）  前記基部は、抄造体を含む上記（１）ないし（６）のいずれかに記載の構造体。
【００１６】
（８）  前記導電部は、前記基部を貫通している上記（１）ないし（７）のいずれかに記載の構造体。
【００１７】
（９）  上記（１）ないし（８）のいずれかに記載の構造体を備えることを特徴とする放熱部材。
【００１８】
（１０）  発光素子と、
上記（９）に記載の放熱部材と、
を備えることを特徴とする発光装置。
【発明の効果】
【００１９】
本発明によれば、導電部を含む一体構造であって製造が容易な構造体および放熱部材が得られる。
また、本発明によれば、上記放熱部材を備える発光装置が得られる。
【図面の簡単な説明】
【００２０】
【図１】本発明の発光装置の実施形態を示す分解斜視図である。
【図２】図１に示す発光装置を組み立てた後の斜視図である。
【図３】図１に示す発光装置に含まれる筐体の上面図である。
【図４】図１に示す発光装置に含まれる筐体の下面図である。
【図５】図１に示す発光装置に含まれる筐体の斜視図である。
【図６】図３のＡ−Ａ線断面図である。
【図７】図５に示す構造体の変形例を示す斜視図である。
【図８】図６に示す筐体を製造する方法の一例（抄造法）を説明するための図である。
【図９】図６に示す筐体を製造する方法の一例（抄造法）を説明するための図である。
【図１０】図６に示す筐体を製造する方法の一例（抄造法）を説明するための図である。
【図１１】図６に示す筐体を製造する方法の一例（抄造法）を説明するための図である。
【発明を実施するための形態】
【００２１】
以下、本発明の構造体、放熱部材および発光装置について添付図面に示す好適実施形態に基づいて詳細に説明する。
【００２２】
＜発光装置＞
まず、本発明の発光装置の実施形態について説明する。
【００２３】
図１は、本発明の発光装置の実施形態を示す分解斜視図、図２は、図１に示す発光装置を組み立てた後の斜視図である。また、図３は、図１に示す発光装置に含まれる筐体の上面図、図４は、図１に示す発光装置に含まれる筐体の下面図、図５は、図１に示す発光装置に含まれる筐体の斜視図である。また、図６は、図３のＡ−Ａ線断面図である。
【００２４】
図１に示す発光装置１０は、筐体１（本発明の放熱部材の実施形態）と、筐体１に載置されたＬＥＤ素子２（発光素子）および２つの制御素子３１、３２と、電池４と、を備えている。
【００２５】
（ＬＥＤ素子）
ＬＥＤ素子２は、発光ダイオードとして機能する半導体部と、半導体部と電気的に接続された電極と、を備えている。ＬＥＤ素子２は、その形状から砲弾型、表面実装型等に分類されるが、いずれであってもよく、それ以外の形状であってもよい。
【００２６】
図１に示すＬＥＤ素子２は、図示しない電極を下面に備えており、図２に示すようにして筐体１の上面に載置されることにより筐体１と電気的に接続されている。
【００２７】
また、図１では、１つのＬＥＤ素子２が図示されているが、発光装置１０は複数個のＬＥＤ素子２を備えていてもよい。
【００２８】
（制御素子）
制御素子３１、３２は、それぞれＬＥＤ素子２と電気的に接続され、ＬＥＤ素子２の発光を制御する。これにより、ＬＥＤ素子２を安定的に発光させたり、調光したりすることができる。
【００２９】
このような制御素子３１、３２としては、例えば各種ＩＣ（Integrated Circuit）のような能動素子、抵抗、ダイオード、コンデンサー、コイルのような受動素子等が挙げられ、これらのうちの１種または２種以上が組み合わされて用いられる。
【００３０】
図１に示す制御素子３１、３２は、それぞれ図示しない電極を下面に備えており、図２に示すようにして筐体１の上面に載置されることにより筐体１と電気的に接続されている。
【００３１】
なお、図１では、２つの制御素子３１、３２が図示されているが、発光装置１０が備える制御素子の数は、１つでも３つ以上であってもよい。
【００３２】
（電池）
電池４は、ＬＥＤ素子２や制御素子３１、３２の駆動するための電力を供給する。電池４としては、例えば各種一次電池、各種二次電池等が挙げられる。
【００３３】
また、電池４は、その上面に設けられた電極４１を備えている。この電極４１は、電池４の上面を凹没させてなる凹部４０の内面に位置している。これにより、筐体１の一部を凹部４０に挿入することにより、筐体１の表面に露出した端子と電極４１とを接触させることができる。その結果、筐体１の端子と電池４とを電気的に接続することができる。
【００３４】
（筐体）
筐体１は、基部１１と、基部１１の内部および表面に設けられた導電部１２と、を有する構造体（実施形態に係る構造体）を備えている。
【００３５】
このうち、導電部１２は、図５に示すように線状をなし、基部１１の内部に敷設されている。なお、図５では、一例として３系統の導電部１２が図示されているが、基部１１に敷設される導電部１２の数は、特に限定されない。
【００３６】
また、各導電部１２の一端は、図３に示すように基部１１の上面１１１に露出している。図３では、一端の端面が円形をなす導電部１２が図示されている。
【００３７】
基部１１の上面１１１は、平坦面になっており、ＬＥＤ素子２や制御素子３１、３２を載置し易くなっている。また、上面１１１はこれらの素子との間で広い接触面積を確保し易くなっており、各素子との間で熱伝達効率が高くなっている。
【００３８】
一方、各導電部１２の他端は、図４に示すように基部１１の下面１１２に露出している。図４では、他端の端面が円形をなす導電部１２が図示されている。
【００３９】
基部１１の下面１１２は、凹凸を含む形状（フィン形状）になっている。このため、下面１１２は、比表面積が大きくなっており、放熱効率が高くなっている。
【００４０】
具体的には、基部１１は、下方に突出する板状をなす第１フィン１４と、それと同様に下方に突出し第１フィン１４よりも突出長さが短い第２フィン１５と、を備えている。このため、下面１１２は、これらの第１フィン１４および第２フィン１５の突出長さの分だけ、比表面積の拡大が図られている。
【００４１】
したがって、上記のような基部１１は、上面１１１においてＬＥＤ素子２や制御素子３１、３２から発生した熱を効率よく受け取り、下面１１２において効率よく放熱可能なものとなる。
【００４２】
なお、導電部１２の一端は、基部１１の上面１１１に露出しており、ＬＥＤ素子２や制御素子３１、３２と電気的に接続されている。一方、導電部１２の他端は、基部１１の下面１１２に露出しており、電池４と電気的に接続されている。これにより、ＬＥＤ素子２や制御素子３１、３２と電池４とが電気的に接続される。
【００４３】
また、図示していないものの、導電部１２はＬＥＤ素子２と制御素子３１、３２とを電気的に接続する経路にも敷設されていてもよい。
【００４４】
なお、図示している導電部１２は、各素子の駆動に必要な導電部のうち、一部のみを図示するように簡略化されている。
【００４５】
以下、筐体１の各部についてさらに詳述する。
−基部１１−
基部１１は、さらに、導電部１２側に設けられ絶縁性を有する絶縁部１１ａと、導電部１２側とは反対側に設けられ絶縁部１１ａよりも熱伝導性が大きい熱伝導部１１ｂと、を備えている。
【００４６】
（（熱伝導部１１ｂ））
このうち、熱伝導部１１ｂは、図５、６に示すように、第１樹脂５１と第１繊維６１とを含んでいる。このような熱伝導部１１ｂは、第１樹脂５１が第１繊維６１で補強されているため、繊維による補強がなされない場合に比べて、比較的軽量であるにもかかわらず高い機械的強度が得られる。
【００４７】
・第１樹脂５１
第１樹脂５１は、熱伝導部１１ｂに成形性や保形性を付与したり、第１繊維６１同士の間を結着するバインダーとして機能したりする。したがって、第１樹脂５１としては、このような機能を有するものであれば特に限定されない。例えば、フェノール系樹脂、エポキシ系樹脂、ビスマレイミド系樹脂、不飽和ポリエステル系樹脂、メラミン系樹脂、ポリウレタンのような熱硬化性樹脂、ポリアミド系樹脂（例えばナイロン等）、熱可塑性ウレタン系樹脂、ポリオレフィン系樹脂（例えばポリエチレン、ポリプロピレン等）、ポリカーボネート、ポリエステル系樹脂（例えばポリエチレンテレフタレート、ポリブチレンテレフタレート等）、ポリアセタール、ポリフェニレンサルファイド、ポリエーテルエーテルケトン、液晶ポリマー、フッ素樹脂（例えばポリテトラフルオロエチレン、ポリフッ化ビニリデン等）、変性ポリフェニレンエーテル、ポリサルフォン、ポリエーテルサルフォン、ポリアリレート、ポリアミドイミド、ポリエーテルイミド、熱可塑性ポリイミドのような熱可塑性樹脂等が挙げられる。なお、第１樹脂５１には、これらのうちの少なくとも１種が含まれていてもよく、２種以上が含まれていてもよい。
【００４８】
第１樹脂５１は、特に熱硬化性樹脂を含むことが好ましい。これにより、熱伝導部１１ｂの機械的特性および耐熱性をより高めることができる。
【００４９】
また、第１樹脂５１は、フェノール系樹脂、エポキシ系樹脂およびビスマレイミド系樹脂のうちの少なくとも１種を含むことが好ましい。これにより、熱伝導部１１ｂの機械的特性および耐熱性を特に高めることができる。
【００５０】
フェノール系樹脂としては、例えば、フェノールノボラック樹脂、クレゾールノボラック樹脂、ビスフェノールＡノボラック樹脂、アリールアルキレン型ノボラック樹脂のようなノボラック型フェノール樹脂、未変性のレゾールフェノール樹脂、桐油、アマニ油、クルミ油のような変性した油変性レゾールフェノール樹脂等のレゾール型フェノール樹脂等が挙げられる。
【００５１】
これらの中でも、コストおよび成形性の観点から、ノボラック型フェノール樹脂が好ましく用いられる。
【００５２】
フェノール系樹脂の重量平均分子量は、特に限定されないが、１０００〜１５０００程度であるのが好ましい。なお、フェノール系樹脂の重量平均分子量が前記下限値を下回ると、第１樹脂５１の粘度が低くなり過ぎて製造時の成形が難しくなるおそれがある。一方、フェノール系樹脂の重量平均分子量が前記上限値を上回ると、第１樹脂５１の粘度が高くなり過ぎて製造時の成形性が低下するおそれがある。
【００５３】
フェノール系樹脂の重量平均分子量は、ゲル浸透クロマトグラフィー（ＧＰＣ）で測定されたポリスチレン換算の重量分子量として求めることができる。
【００５４】
エポキシ系樹脂としては、例えば、ビスフェノールＡ型、ビスフェノールＦ型、ビスフェノールＡＤ型のようなビスフェノール型エポキシ樹脂、フェノールノボラック型、クレゾールノボラック型のようなノボラック型エポキシ樹脂、臭素化ビスフェノールＡ型、臭素化フェノールノボラック型のような臭素化型エポキシ樹脂、ビフェニル型エポキシ樹脂、ナフタレン型エポキシ樹脂、トリス（ヒドロキシフェニル）メタン型エポキシ樹脂等が挙げられる。
【００５５】
これらの中でも、高流動性や成形性等の観点から、ビスフェノール型エポキシ樹脂、ノボラック型エポキシ樹脂が好ましく用いられる。
【００５６】
また、比較的分子量の低いビスフェノールＡ型エポキシ樹脂、フェノールノボラック型エポキシ樹脂、クレゾールノボラック型エポキシ樹脂がより好ましく用いられる。
【００５７】
さらに、耐熱性の観点から、フェノールノボラック型エポキシ樹脂、クレゾールノボラック型エポキシ樹脂がさらに好ましく用いられ、トリス（ヒドロキシフェニル）メタン型エポキシ樹脂が特に好ましく用いられる。
【００５８】
ビスマレイミド系樹脂としては、例えば、分子鎖の両末端にマレイミド基を有する樹脂であれば、特に限定されないが、ベンゼン環を有するものが好ましく、下記一般式（１）で表されるものがより好ましく用いられる。
【００５９】
【化１】
2019071317.tif 000003
［式中、Ｒ１〜Ｒ４は、置換基を有していてもよい炭素数１〜４の炭化水素基または水素原子を表す。また、Ｒ５は、２価の有機基を表す。］
【００６０】
ただし、ビスマレイミド系樹脂は、分子鎖の両末端以外にマレイミド基を有していてもよい。
【００６１】
ここで、有機基とは、炭素原子以外の原子を含んでいてもよい炭化水素基であり、炭素原子以外の原子としてはＯ、Ｓ、Ｎ等が挙げられる。
【００６２】
Ｒ５は、好ましくはメチレン基と芳香環とエーテル結合（−Ｏ−）とが任意の順序で結合した主鎖構造を有し、主鎖上に置換基および側鎖の少なくとも一方を有していてもよい。主鎖構造に含まれるメチレン基と芳香環とエーテル結合との合計数は１５個以下である。上記の置換基または側鎖としては、例えば、炭素数３個以下の炭化水素基、マレイミド基、フェニレン基等が挙げられる。
【００６３】
ビスマレイミド系樹脂としては、例えば、Ｎ，Ｎ’−（４，４’−ジフェニルメタン）ビスマレイミド、ビス（３−エチル−５−メチル−４−マレイミドフェニル）メタン、２，２−ビス［４−（４−マレイミドフェノキシ）フェニル］プロパン、ｍ−フェニレンビスマレイミド、ｐ−フェニレンビスマレイミド、４−メチル−１，３−フェニレンビスマレイミド、Ｎ，Ｎ’−エチレンジマレイミド、Ｎ，Ｎ’−ヘキサメチレンジマレイミド等が挙げられる。
【００６４】
また、第１樹脂５１とともに、必要に応じて硬化剤が併用される。
例えば、第１樹脂５１としてノボラック型フェノール樹脂が用いられる場合、硬化剤としては、通常、ヘキサメチレンテトラミンが用いられる。
【００６５】
また、例えば、第１樹脂５１としてエポキシ系樹脂が用いられる場合、硬化剤としては、脂肪族ポリアミン、芳香族ポリアミン、ジシアミンジアミドのようなアミン化合物、脂環族酸無水物、芳香族酸無水物のような酸無水物、ノボラック型フェノール樹脂のようなポリフェノール化合物、イミダゾール化合物等が用いられる。
【００６６】
これらの中でも、取り扱い性や環境面の観点から、ノボラック型フェノール樹脂が好ましく用いられる。特に、エポキシ系樹脂としてフェノールノボラック型エポキシ樹脂、クレゾールノボラック型エポキシ樹脂、およびトリス（ヒドロキシフェニル）メタン型エポキシ樹脂を用いる場合、硬化剤としては、硬化物の耐熱性がより向上し易いという観点から、ノボラック型フェノール樹脂が好ましく用いられる。
【００６７】
また、例えば、第１樹脂５１としてビスマレイミド系樹脂が用いられる場合、硬化剤としては、イミダゾール化合物が用いられる。
なお、硬化剤としては、上述したもののうちの１種または２種以上が用いられる。
【００６８】
一方、第１樹脂５１は、特に熱可塑性樹脂を含んでいてもよい。これにより、熱伝導部１１ｂの成形性を特に高めることができ、より寸法精度が高い熱伝導部１１ｂが得られる。
【００６９】
さらに、第１樹脂５１は、熱可塑性樹脂の中でもスーパーエンジニアリングプラスチックを含むことが好ましい。これにより、熱可塑性樹脂がもたらす効果に加え、高い機械的特性という効果が付加されることとなる。なお、スーパーエンジニアリングプラスチックとしては、例えば、ポリサルフォン、ポリエーテルサルフォン、ポリフェニレンサルファイド、ポリエーテルエーテルケトン、ポリアリレート、ポリアミドイミド、ポリエーテルイミド、液晶ポリマー、フッ素樹脂等が挙げられる。
【００７０】
第１樹脂５１の融点は、特に限定されないが、２００〜４００℃であるのが好ましく、２１０〜３９０℃であるのがより好ましく、２６０〜３８０℃であるのがさらに好ましい。このような第１樹脂５１を用いることにより、熱伝導部１１ｂの機械的特性および耐熱性を十分に高めることができる。これにより、熱伝導部１１ｂが例えば輸送機器用内装材等に適用された場合、難燃性に優れた内装材が得られる。
【００７１】
なお、第１樹脂５１の融点が前記下限値を下回ると、熱伝導部１１ｂの構成によっては、熱伝導部１１ｂの高温時の寸法精度が低下したり、耐熱性に基づく難燃性が低下したりするおそれがある。一方、第１樹脂５１の融点は前記上限値を上回ってもよいが、それに伴って一部の物性（例えば耐衝撃性等）が低下するおそれがある。
【００７２】
ここで、第１樹脂５１の融点は、原則として結晶融点のことであり、例えば、示差走査熱量計（ＤＳＣ−２９２０、ＴＡインスツルメント社製）により測定できる。
【００７３】
また、第１樹脂５１に結晶融点が存在せずガラス転移温度が存在する場合には、本発明における第１樹脂５１の融点はガラス転移温度も含むものとする。このガラス転移温度も、上記の示差走査熱量計により測定可能である。
【００７４】
さらに、第１樹脂５１が熱硬化性樹脂の場合であって結晶融点もガラス転移温度も存在しない場合には、本発明における第１樹脂５１の融点は熱硬化性樹脂の硬化物の耐熱温度も含むものとする。この耐熱温度は、ＪＩＳ  Ｋ  ６９１１：１９９５の熱可塑性プラスチック一般試験方法に規定されている荷重たわみ温度とする。
【００７５】
・第１繊維６１
第１繊維６１は、熱伝導部１１ｂの機械的特性を向上させたり、熱伝導性を高めたりすることに寄与する。
【００７６】
このような第１繊維６１としては、例えば、繊維糸または長い繊維束を所定の長さに切断することによって得られたものが用いられる。
【００７７】
第１繊維６１は、例えば、炭素繊維、アルミニウム繊維、銅繊維、ステンレス鋼繊維、黄銅繊維、チタン繊維、鋼繊維、リン青銅繊維のような金属繊維、アルミナ繊維のようなセラミック繊維、ポリ（パラ−フェニレン−２，６−ベンゾビスオキサゾール）（ＰＢＯ）のような合成繊維等が挙げられ、これらのうちの少なくとも１種を含むものが用いられる。
【００７８】
その中でも、第１繊維６１としては、樹脂よりも熱伝導性が高い材料で構成された繊維が好ましく用いられる。具体的には、炭素繊維、金属繊維、セラミック繊維のような無機繊維が好ましく用いられ、金属繊維または炭素繊維がより好ましく用いられる。これらの無機繊維は、熱伝導性が特に良好である。このため、熱伝導部１１ｂは軽量であるにもかかわらず熱伝導性の高いものとなり、ＬＥＤ素子２や制御素子３１、３２から発生した熱を効率よく放熱することができる。その結果、ＬＥＤ素子２や制御素子３１、３２の安定的な動作を可能にする信頼性の高い筐体１が得られる。また、これらの無機繊維は、機械的特性も特に良好であるため、筐体１の大部分を占める熱伝導部１１ｂの機械的特性を高めることができ、筐体１の信頼性の向上に寄与する。
【００７９】
なお、第１繊維６１は、互いに異なる２種類以上の繊維が混在したものであってもよい。その場合、例えば、１種類は樹脂よりも熱伝導性が高い材料で構成された繊維（例えば無機繊維）とされ、別の１種類は樹脂繊維（天然繊維または合成繊維のような有機繊維）であるような組み合わせとされる。このような組み合わせでは、熱伝導性と靭性のような機械的特性とを高度に両立する熱伝導部１１ｂが得られる。
【００８０】
その場合、例えば、第１繊維６１における無機繊維の割合が３体積％以上７０体積％以下であるのが好ましく、４体積％以上５０体積％以下であるのがより好ましく、５体積％以上４０体積％以下であるのがさらに好ましい。このような配合比に設定されることにより、熱伝導性と機械的特性の双方が特に良好な熱伝導部１１ｂが得られる。
【００８１】
また、第１繊維６１は、単繊維の状態で添加されていてもよく、複数の単繊維同士を束ねてなる繊維束の状態で添加されていてもよい。
【００８２】
また、第１繊維６１の平均長さは、それぞれ特に限定されないが、１ｍｍ以上であるのが好ましく、２ｍｍ以上であるのがより好ましく、４ｍｍ以上であるのがさらに好ましい。第１繊維６１の平均長さを前記範囲内に設定することにより、熱伝導部１１ｂの機械的特性および熱伝導性をそれぞれ十分に高めることができる。特に第１樹脂５１の機械的特性が比較的低い場合であっても、第１繊維６１によってそれを十分に補うことができる。その結果、機械的特性が特に良好な熱伝導部１１ｂが得られる。
【００８３】
なお、第１繊維６１の平均長さの上限値は、特に限定されないが、例えば１００ｍｍ以下であるのが好ましく、５０ｍｍ以下であるのがより好ましい。これにより、熱伝導部１１ｂを製造するにあたって第１繊維６１を分散媒に分散させるとき、その分散性が良好になる。その結果、最終的に機械的特性に優れた熱伝導部１１ｂが得られる。
【００８４】
なお、第１繊維６１の平均長さとは、熱伝導部１１ｂの第１樹脂５１を溶解する等して１００本以上の第１繊維６１を取り出した後、その長さを測定し、平均した値のことをいう。
【００８５】
また、第１繊維６１は、長さ２０ｍｍ以上の長繊維を含んでいてもよい。第１繊維６１としてこのような非常に長いものを含めることにより、熱伝導部１１ｂには極めて高い機械的特性が付与される。このため、例えば第１樹脂５１として機械的特性が低いものを使用した場合であっても、第１繊維６１によってそれを十分に補うことができる。その結果、第１樹脂５１として目的とする特性に特化したもの、例えば機械的特性は多少劣るものの難燃性に優れたものを選択することが可能になり、様々な特性を有する熱伝導部１１ｂが得られる。併せて、熱伝導部１１ｂには高い熱伝導性が付与される。このため、放熱性がより良好な熱伝導部１１ｂが得られる。
【００８６】
なお、長繊維の長さは、好ましくは２５ｍｍ以上とされ、より好ましくは３０ｍｍ以上とされる。
【００８７】
また、長繊維の長さの上限値は、特に限定されないが、２００ｍｍ以下であるのが好ましく、１５０ｍｍ以下であるのがより好ましい。これにより、熱伝導部１１ｂを製造するにあたって第１繊維６１を分散媒に分散させるとき、その分散性が良好になる。その結果、最終的に機械的特性に優れた熱伝導部１１ｂが得られる。
【００８８】
このような長繊維は、第１繊維６１に少しでも含まれていればよいが、第１繊維６１のうち１０％以上の割合で含まれているのが好ましく、２０〜９０％の割合で含まれているのがより好ましい。これにより、長繊維によってもたらされる上述したような効果が、より確実に発現することとなる。すなわち、長繊維が支配的に存在することになるため、第１繊維６１の機械的特性においても長繊維の影響が支配的になる。その結果、とりわけ機械的特性および熱伝導性が高い熱伝導部１１ｂを実現することができる。
【００８９】
なお、長繊維の含有量は、熱伝導部１１ｂの第１樹脂５１を溶解する等して１００本以上の第１繊維６１を取り出した後、その長さを測定し、長さが２０ｍｍ以上である第１繊維６１の本数の割合として求められる。
【００９０】
また、第１繊維６１の平均径は、特に限定されないが、１〜１００μｍ程度であるのが好ましく、５〜８０μｍ程度であるのがより好ましい。第１繊維６１の平均径を前記範囲内に設定することにより、熱伝導部１１ｂの機械的特性および熱伝導性を高めつつ、熱伝導部１１ｂを製造するときの成形性を高めることができる。
【００９１】
なお、第１繊維６１の平均径とは、熱伝導部１１ｂの第１樹脂５１を溶解する等して１００本以上の第１繊維６１を取り出した後、その径をそれぞれ測定し、平均した値のことをいう。
【００９２】
また、第１繊維６１の径に対する長さの比（長さ／径）は、特に限定されないが、１０以上であるのが好ましく、１００以上であるのがより好ましい。これにより、第１繊維６１が上記のような効果をより確実に発揮する。
【００９３】
なお、第１繊維６１には、必要に応じて、カップリング剤処理、界面活性剤処理、紫外線照射処理、電子線照射処理、プラズマ照射処理等の表面処理が施されていてもよい。
【００９４】
このうち、カップリング剤としては、例えば、Ｎ−（β−アミノエチル）−γ−アミノプロピルトリメトキシシラン、γ−アミノプロピルメチルジメトキシシラン、γ−アミノプロピルメチルジエトキシシラン、γ−アミノプロピルトリメトキシシラン、γ−アミノプロピルトリエトキシシラン、Ｎ−（β−アミノエチル）−γ−アミノプロピルメチルジメトキシシラン、Ｎ−（β−アミノエチル）−γ−アミノプロピルメチルジエトキシシランのようなアミノ基含有アルコキシシラン、およびそれらの加水分解物等が挙げられ、これらのうちの少なくとも１種を含むものが用いられる。
【００９５】
熱伝導部１１ｂにおける第１繊維６１の含有量は、特に限定されないが、第１樹脂５１の１〜３００体積％程度であるのが好ましく、５〜１５０体積％程度であるのがより好ましく、１０〜１２０体積％程度であるのがさらに好ましい。第１繊維６１の含有量を前記範囲内に設定することにより、第１樹脂５１と第１繊維６１との量的なバランスが最適化されるため、熱伝導部１１ｂの機械的特性を特に高めることができる。すなわち、第１繊維６１の含有量が前記下限値を下回ると、第１繊維６１が相対的に不足するため、第１樹脂５１の組成や第１繊維６１の長さ、構成材料等によっては、熱伝導部１１ｂの機械的特性および熱伝導性が低下するおそれがある。一方、第１繊維６１が前記上限値を上回ると、第１樹脂５１の含有量が相対的に不足するため、第１樹脂５１の組成や第１繊維６１の長さ、構成材料等によっては、熱伝導部１１ｂの機械的特性が低下するおそれがある。
【００９６】
なお、図５、６に示す第１繊維６１の形状は、一例であり、図示したような直線状には限定されず、いかなる形状、例えばらせん状、蛇行形状等であってもよい。
【００９７】
また、第１繊維６１は、熱伝導部１１ｂ中においていかなる方向に配向していてもよいが、好ましくは表面と平行になるように配向しているのが好ましい。これにより、熱伝導部１１ｂの表面の引張方向において靭性を高めることができる。また、熱伝導部１１ｂの表面の耐摩耗性や硬度も高くなる。
【００９８】
なお、後述する製造方法によれば、第１繊維６１は、第１フィン１４および第２フィン１５においてその突出方向に沿って配向するようになる。このため、第１フィン１４および第２フィン１５の突出方向における熱伝導性が特に良好になる。このような特性は、熱伝導部１１ｂにおける放熱速度を高めることに寄与する。
【００９９】
また、熱伝導部１１ｂは、後述するように抄造体を含むことが好ましい。すなわち、基部１１は、抄造体を含むことが好ましい。これにより、基部１１は、第１繊維６１によって熱伝導性のような特性が付与されるとともに、長い第１繊維６１を添加されることが可能になる。このため、熱伝導性のような特性と機械的特性とを高度に両立する基部１１が得られる。
【０１００】
・パルプ
熱伝導部１１ｂは、必要に応じてパルプを含んでいてもよい。パルプとは、フィブリル構造を有する繊維材料であり、第１繊維６１とは異なるものである。パルプは、例えば、繊維材料を機械的または化学的にフィブリル化することによって得ることができる。
【０１０１】
また、熱伝導部１１ｂを抄造法によって製造するとき、材料の凝集性を高めることができるので、効率よく安定的に抄造することができる。
【０１０２】
パルプとしては、例えば、リンターパルプ、木材パルプのようなセルロース繊維、ケナフ、ジュート、竹のような天然繊維、パラ型全芳香族ポリアミド繊維（アラミド繊維）およびその共重合体、芳香族ポリエステル繊維、ポリベンザゾール繊維、メタ型アラミド繊維およびそれらの共重合体、アクリル繊維、アクリロニトリル繊維、ポリイミド繊維、ポリアミド繊維のような有機繊維等をフィブリル化したものが挙げられ、これらのうちの少なくとも１種が用いられる。
【０１０３】
また、熱伝導部１１ｂにおけるパルプの含有量は、特に限定されないが、第１樹脂５１の０．５〜１０質量％程度であるのが好ましく、１〜８質量％程度であるのがより好ましく、１．５〜５質量％程度であるのがさらに好ましい。これにより、機械的特性や熱伝導性がより良好な熱伝導部１１ｂを実現することができる。
【０１０４】
パルプの平均径は、第１繊維６１の平均径より小さいことが好ましく、具体的には０．０１〜２μｍ程度であるのが好ましい。
【０１０５】
また、パルプの平均長さは、特に限定されないが、０．１〜１００ｍｍ程度であるのが好ましく、０．５〜１０ｍｍ程度であるのがより好ましい。
【０１０６】
なお、パルプのフィブリル化の指標としては、ＢＥＴ比表面積が用いられる。パルプのＢＥＴ比表面積は、特に限定されないが、３〜２５ｍ２／ｇ程度であるのが好ましく、５〜２０ｍ２／ｇ程度であるのがより好ましい。これにより、パルプ同士あるいはパルプと第１繊維６１との絡み合いを十分に確保しつつ、熱伝導部１１ｂを抄造法によって製造するときには抄造安定性を図ることができる。
【０１０７】
・凝集剤
熱伝導部１１ｂは、必要に応じて凝集剤を含んでいてもよい。
【０１０８】
凝集剤としては、例えば、カチオン性高分子凝集剤、アニオン性高分子凝集剤、ノニオン性高分子凝集剤、両性高分子凝集剤等が挙げられ、これらのうちの少なくとも１種が用いられる。
【０１０９】
より具体的には、例えば、カチオン性ポリアクリルアミド、アニオン性ポリアクリルアミド、ホフマンポリアクリルアミド、マンニックポリアクリルアミド、両性共重合ポリアクリルアミド、カチオン化澱粉、両性澱粉、ポリエチレンオキサイド等が挙げられる。
【０１１０】
また、熱伝導部１１ｂにおける凝集剤の含有量は、特に限定されないが、第１樹脂５１の０．０１〜１．５質量％程度であるのが好ましく、０．０５〜１質量％程度であるのがより好ましく、０．１〜０．５質量％程度であるのがさらに好ましい。これにより、熱伝導部１１ｂを例えば抄造法により製造するとき、脱水処理等を容易かつ安定的に行うことができ、最終的に機械的特性に優れた熱伝導部１１ｂが得られる。
【０１１１】
・その他の添加剤
熱伝導部１１ｂは、必要に応じてその他の添加剤を含んでいてもよい。
【０１１２】
かかる添加剤としては、例えば、充填材、金属粉、酸化防止剤、紫外線吸収剤、難燃剤、離型剤、可塑剤、硬化触媒、硬化助剤、顔料、耐光剤、帯電防止剤、抗菌剤、導電剤、分散剤等が挙げられ、これらのうちの少なくとも１種が用いられる。
【０１１３】
このうち、硬化助剤としては、例えば、イミダゾール化合物、三級アミン化合物、有機リン化合物、酸化マグネシウム等が挙げられる。
【０１１４】
また、充填材には、例えば、無機充填材、有機充填材等が用いられる。具体的な構成材料としては、例えば、酸化チタン、アルミナ、シリカ、ジルコニア、酸化マグネシウム、酸化カルシウムのような酸化物類、窒化ホウ素、窒化アルミニウム、窒化ケイ素のような窒化物類、硫酸バリウム、硫酸鉄、硫酸銅のような硫化物類、水酸化アルミニウム、水酸化マグネシウムのような水酸化物類、カオリナイト、タルク、天然マイカ、合成マイカのような鉱物類、炭化ケイ素のような炭化物類等が挙げられる。さらに、これらの粉末にカップリング剤処理のような表面処理が施されたものであってもよい。
【０１１５】
また、充填材として、金属粉、ガラスビーズ、ミルドカーボン、グラファイト、ポリビニルブチラール、木粉等が用いられてもよい。
【０１１６】
また、離型剤としては、例えば、ステアリン酸亜鉛、ステアリン酸カルシウム、ステアリン酸マグネシウム等が挙げられる。
【０１１７】
また、カップリング剤としては、例えば、エポキシシランカップリング剤、カチオニックシランカップリング剤、アミノシランカップリング剤、チタネート系カップリング剤等が挙げられる。
【０１１８】
また、難燃剤としては、例えば、水酸化アルミニウム、水酸化マグネシウムのような金属水酸化物、アンチモン化合物、ハロゲン化合物、リン化合物、窒素化合物、ホウ素化合物等が挙げられる。
【０１１９】
・空孔
また、熱伝導部１１ｂは、内部に空孔を含んでいてもよい。これにより、熱伝導部１１ｂの密度（比重）を低下させ、軽量化を図ることができる。
【０１２０】
空孔は、熱伝導部１１ｂに内包されている空間のことをいう。この空孔は、その１つ１つまたは複数個が連結したものが系外と隔離されている（第１樹脂５１等によって取り囲まれている）空間（独立気泡）であってもよく、系外と連通している空間（連続気泡）であってもよい。
【０１２１】
熱伝導部１１ｂの空孔率は、特に限定されないが、９０％以下であるのが好ましく、５％以上８５％以下であるのがより好ましい。空孔率を前記範囲内に設定することにより、熱伝導部１１ｂの軽量化と機械的特性および熱伝導性とをバランスよく両立させることができる。すなわち、空孔率が前記下限値を下回ると、第１樹脂５１の組成や第１繊維６１の長さ、構成材料等によっては、熱伝導部１１ｂの軽量化が不十分になるおそれがある。一方、空孔率が前記上限値を上回ると、第１樹脂５１の組成や第１繊維６１の長さ、構成材料等によっては、熱伝導部１１ｂの機械的特性や熱伝導性が低下するおそれがある。
【０１２２】
なお、熱伝導部１１ｂの空孔率は、例えば熱伝導部１１ｂの断面の面積において、空孔が占める面積の割合（空孔の面積率）として求められる。
【０１２３】
以上、熱伝導部１１ｂについて説明したが、このような熱伝導部１１ｂは絶縁部１１ａよりも熱伝導性が大きいことが好ましい。この場合、熱伝導部１１ｂの熱伝導率は、絶縁部１１ａの熱伝導率より高いことが好ましく、その差が絶縁部１１ａの熱伝導率の１０％以上であるのがより好ましく、３０％以上であるのがさらに好ましい。これにより、熱伝導部１１ｂは、十分な熱伝導性を有するものとなる。
【０１２４】
（（絶縁部１１ａ））
絶縁部１１ａは、図６に示すように、第３樹脂５３と第３繊維６３とを含んでいる。このような絶縁部１１ａは、第３樹脂５３が第３繊維６３で補強されているため、軽量であるにもかかわらず高い機械的強度が得られる。
【０１２５】
また、絶縁部１１ａは、絶縁性を有するため、導電部１２と前述した熱伝導部１１ｂとの間を絶縁する。これにより、熱伝導部１１ｂが導電性を有している場合でも、導電部１２と熱伝導部１１ｂとの間を絶縁し、導電部１２の配線としての機能が損なわれるのを防止することができる。
【０１２６】
なお、前述したように、熱伝導部１１ｂでは、熱伝導性を高めるべく、第１繊維６１の構成材料等が適宜選択されているが、その場合、導電性も高くなる傾向がある。したがって、絶縁部１１ａを設けることにより、導電部１２の機能を損なうことなく、熱伝導部１１ｂの熱伝導性を高めることができる。したがって、導電部１２の良好な導電性と熱伝導部１１ｂの良好な熱伝導性とを両立し得る筐体１が得られる。
【０１２７】
したがって、絶縁部１１ａは必要に応じて設けられればよく、例えば熱伝導部１１ｂが良好な熱伝導性を有する一方、絶縁性も有している場合には省略されてもよい。
【０１２８】
また、本実施形態に係る導電部１２は、図６に示すように線状をなしているので、絶縁部１１ａは、その導電部１２の側面を覆うように筒状をなしている。これにより、絶縁部１１ａが導電部１２と熱伝導部１１ｂとの間を確実に絶縁することができ、導電部１２に配線としての良好な特性を付与することができる。
【０１２９】
このような絶縁部１１ａの厚さは、特に限定されないが、０．０１〜５ｍｍ程度であるのが好ましく、０．０５〜１ｍｍ程度であるのがより好ましい。これにより、絶縁部１１ａの絶縁性を確保しつつ、絶縁部１１ａが厚くなり過ぎてその分、熱伝導部１１ｂの体積が減少するのを防止することができる。
【０１３０】
以下、絶縁部１１ａについて説明するが、以下の説明では熱伝導部１１ｂとの相違点を中心に説明し、同様の事項についてはその説明を省略する。なお、絶縁部１１ａの構造は、絶縁性を示す構造であれば特に限定されず、例えば樹脂のみの構造であってもよいが、以下の説明では、第３樹脂５３と第３繊維６３とを含む構造について特に説明する。
【０１３１】
・第３樹脂５３
第３樹脂５３は、絶縁部１１ａに成形性や保形性を付与したり、第１繊維６１同士の間を結着するバインダーとして機能したりする。したがって、第３樹脂５３は、このような機能を有するものであれば特に限定されないが、第１樹脂５１として前述した各種樹脂から適宜選択される。
【０１３２】
また、第３樹脂５３についての特性等は、第１樹脂５１についての前述した特性等と同様である。
【０１３３】
なお、第３樹脂５３は、第１樹脂５１と同じであっても、異なっていてもよい。同じである場合、熱伝導部１１ｂと絶縁部１１ａとの間で親和性が高くなるため、界面の密着力が高く、機械的強度の高い筐体１が得られる。一方、異なっている場合、例えば絶縁性を最優先にして第３樹脂５３を選択することができるので、絶縁性が特に良好な絶縁部１１ａが得られる。
【０１３４】
・第３繊維６３
第３繊維６３は、絶縁部１１ａの機械的特性を向上させることに寄与する。
【０１３５】
このような第３繊維６３としては、第１繊維６１として前述した各種繊維から第１繊維６１よりも絶縁性が大きいという観点に基づいて適宜選択される。これにより、機械的特性を損なうことなく、熱伝導部１１ｂよりも絶縁性が高い絶縁部１１ａが得られる。
【０１３６】
特に天然繊維や合成繊維のような樹脂繊維、セラミック繊維およびガラス繊維またはこれらの少なくとも１種を含む繊維が好ましく用いられる。このような繊維は、絶縁性が特に高いため、第３繊維６３として有用である。
【０１３７】
また、第３繊維６３についての特性等は、第１繊維６１についての前述した特性等と同様である。
【０１３８】
この他、絶縁部１１ａは、パルプ、凝集剤、その他の添加剤、空孔等を含んでいてもよい。
【０１３９】
−導電部１２−
導電部１２は、図６に示すように、第２樹脂５２と第２繊維６２とを含んでいる。このような導電部１２は、第２樹脂５２が第２繊維６２で補強されているため、軽量であるにもかかわらず高い機械的強度が得られる。また、導電部１２は、導電性を有するため、基部１１の内部および表面に敷設された配線として機能する。このため、前述したように、ＬＥＤ素子２や制御素子３１、３２と電池４とが導電部１２を介して電気的に接続される。
【０１４０】
ここで、導電部１２は、基部１１を貫通するように設けられている。このため、筐体１を用いることで、基部１１を貫通するように配線を敷設する作業を省略することができ、発光装置１０の組み立て作業が容易になる。筐体１は、導電部１２を含む一体構造になっているため、信頼性が高いという利点も有する。
【０１４１】
なお、図示した導電部１２は一例であり、必ずしも基部１１を貫通していなくてもよい。例えば、導電部１２が基部１１の側面に沿って敷設されることにより、ＬＥＤ素子２や制御素子３１、３２と電池４とを電気的に接続するようにしてもよい。
【０１４２】
以下、導電部１２について説明するが、以下の説明では熱伝導部１１ｂとの相違点を中心に説明し、同様の事項についてはその説明を省略する。
【０１４３】
・第２樹脂５２
第２樹脂５２は、導電部１２に成形性や保形性を付与したり、第２繊維６２同士の間を結着するバインダーとして機能したりする。したがって、第２樹脂５２としては、このような機能を有するものであれば特に限定されないが、第１樹脂５１として前述した各種樹脂から適宜選択される。
【０１４４】
また、第２樹脂５２についての特性等は、第１樹脂５１についての前述した特性等と同様である。
【０１４５】
なお、第２樹脂５２は、第３樹脂５３と同じであっても、異なっていてもよい。同じである場合、絶縁部１１ａと導電部１２との間で親和性が高くなるため、界面の密着力が高く、機械的強度の高い筐体１が得られる。一方、異なっている場合、例えば導電性を最優先にして第２樹脂５２を選択することができるので、導電性が特に良好な導電部１２が得られる。
【０１４６】
・第２繊維６２
第２繊維６２は、導電部１２の機械的特性を向上させたり、導電性を高めたりすることに寄与する。
【０１４７】
このような第２繊維６２としては、第１繊維６１として前述した各種繊維から適宜選択されるが、特に金属繊維または炭素繊維が好ましく用いられる。これらの繊維は、導電性が特に良好である。このため、導電性が特に良好で損失の少ない導電部１２が得られる。その結果、信頼性の高い発光装置１０が得られる。
【０１４８】
なお、第２繊維６２は、互いに異なる２種類以上の繊維が混在したものであってもよい。その場合、例えば、１種類は樹脂よりも導電性が高い材料で構成された繊維（例えば無機繊維）とされ、別の１種類は樹脂繊維（天然繊維または合成繊維のような有機繊維）であるような組み合わせとされる。このような組み合わせでは、導電性と靭性のような機械的特性とを高度に両立する導電部１２が得られる。
【０１４９】
その場合、例えば、第２繊維６２における無機繊維の割合が３体積％以上７０体積％以下であるのが好ましく、４体積％以上５０体積％以下であるのがより好ましく、５体積％以上４０体積％以下であるのがさらに好ましい。このような配合比に設定されることにより、導電性と機械的特性の双方が特に良好な導電部１２が得られる。
【０１５０】
また、第２繊維６２は、単繊維の状態で添加されていてもよく、複数の単繊維同士を束ねてなる繊維束の状態で添加されていてもよい。
【０１５１】
また、第２繊維６２の平均長さは、それぞれ特に限定されないが、１ｍｍ以上であるのが好ましく、２ｍｍ以上であるのがより好ましく、４ｍｍ以上であるのがさらに好ましい。第２繊維６２の平均長さを前記範囲内に設定することにより、導電部１２の機械的特性および導電性をそれぞれ十分に高めることができる。特に第２樹脂５２の機械的特性が比較的低い場合であっても、第２繊維６２によってそれを十分に補うことができる。その結果、機械的特性が特に良好な導電部１２が得られる。また、第２繊維６２同士が接触する確率が十分に高くなるため、第２繊維６２の延在方向における導電性が特に高くなり、電気抵抗による損失の少ない導電部１２を実現することができる。
【０１５２】
なお、第２繊維６２の平均長さの上限値は、特に限定されないが、例えば１００ｍｍ以下であるのが好ましく、５０ｍｍ以下であるのがより好ましい。これにより、導電部１２を製造するにあたって第２繊維６２を分散媒に分散させるとき、その分散性が良好になる。その結果、最終的に機械的特性に優れた導電部１２が得られる。
【０１５３】
なお、第２繊維６２の平均長さとは、導電部１２の第２樹脂５２を溶解する等して１００本以上の第２繊維６２を取り出した後、その長さを測定し、平均した値のことをいう。
【０１５４】
また、第２繊維６２は、長さ２０ｍｍ以上の長繊維を含んでいてもよい。第２繊維６２としてこのような非常に長いものを含めることにより、導電部１２には極めて高い機械的特性が付与される。このため、例えば第１樹脂５１として機械的特性が低いものを使用した場合であっても、第１繊維６１によってそれを十分に補うことができる。その結果、第１樹脂５１として目的とする特性に特化したもの、例えば機械的特性は多少劣るものの難燃性に優れたものを選択することが可能になり、様々な特性を有する熱伝導部１１ｂが得られる。併せて、導電部１２には高い導電性が付与される。このため、導電性がより良好な導電部１２が得られる。
【０１５５】
なお、長繊維の長さは、好ましくは２５ｍｍ以上とされ、より好ましくは３０ｍｍ以上とされる。
【０１５６】
また、長繊維の長さの上限値は、特に限定されないが、２００ｍｍ以下であるのが好ましく、１５０ｍｍ以下であるのがより好ましい。これにより、導電部１２を製造するにあたって第２繊維６２を分散媒に分散させるとき、その分散性が良好になる。その結果、最終的に機械的特性に優れた導電部１２が得られる。
【０１５７】
このような長繊維は、第２繊維６２に少しでも含まれていればよいが、第２繊維６２のうち１０％以上の割合で含まれているのが好ましく、２０〜９０％の割合で含まれているのがより好ましい。これにより、長繊維によってもたらされる上述したような効果が、より確実に発現することとなる。すなわち、長繊維が支配的に存在することになるため、第２繊維６２の機械的特性においても長繊維の影響が支配的になる。その結果、とりわけ機械的特性および導電性が高い導電部１２を実現することができる。
【０１５８】
なお、長繊維の含有量は、導電部１２の第２樹脂５２を溶解する等して１００本以上の第２繊維６２を取り出した後、その長さを測定し、長さが２０ｍｍ以上である第２繊維６２の本数の割合として求められる。
【０１５９】
また、第２繊維６２の平均径は、特に限定されないが、１〜１００μｍ程度であるのが好ましく、５〜８０μｍ程度であるのがより好ましい。第２繊維６２の平均径を前記範囲内に設定することにより、導電部１２の機械的特性および導電性を高めつつ、導電部１２を製造するときの成形性を高めることができる。
【０１６０】
なお、第２繊維６２の平均径とは、導電部１２の第２樹脂５２を溶解する等して１００本以上の第２繊維６２を取り出した後、その径をそれぞれ測定し、平均した値のことをいう。
【０１６１】
また、第２繊維６２の径に対する長さの比（長さ／径）は、特に限定されないが、１０以上であるのが好ましく、１００以上であるのがより好ましい。これにより、第２繊維６２が上記のような効果をより確実に発揮する。
【０１６２】
なお、第２繊維６２には、必要に応じて、カップリング剤処理、界面活性剤処理、紫外線照射処理、電子線照射処理、プラズマ照射処理等の表面処理が施されていてもよい。
【０１６３】
このうち、カップリング剤としては、例えば、Ｎ−（β−アミノエチル）−γ−アミノプロピルトリメトキシシラン、γ−アミノプロピルメチルジメトキシシラン、γ−アミノプロピルメチルジエトキシシラン、γ−アミノプロピルトリメトキシシラン、γ−アミノプロピルトリエトキシシラン、Ｎ−（β−アミノエチル）−γ−アミノプロピルメチルジメトキシシラン、Ｎ−（β−アミノエチル）−γ−アミノプロピルメチルジエトキシシランのようなアミノ基含有アルコキシシラン、およびそれらの加水分解物等が挙げられ、これらのうちの少なくとも１種を含むものが用いられる。
【０１６４】
導電部１２における第２繊維６２の含有量は、特に限定されないが、第２樹脂５２の１〜３００体積％程度であるのが好ましく、５〜１５０体積％程度であるのがより好ましく、１０〜１２０体積％程度であるのがさらに好ましい。第２繊維６２の含有量を前記範囲内に設定することにより、第２樹脂５２と第２繊維６２との量的なバランスが最適化されるため、導電部１２の機械的特性を特に高めることができる。すなわち、第２繊維６２の含有量が前記下限値を下回ると、第２繊維６２が相対的に不足するため、第２樹脂５２の組成や第２繊維６２の長さ、構成材料等によっては、導電部１２の機械的特性および導電性が低下するおそれがある。一方、第２繊維６２が前記上限値を上回ると、第２樹脂５２の含有量が相対的に不足するため、第２樹脂５２の組成や第２繊維６２の長さ、構成材料等によっては、導電部１２の機械的特性が低下するおそれがある。
【０１６５】
なお、図６に示す第２繊維６２の形状は、一例であり、図示したような直線状には限定されず、いかなる形状、例えばらせん状、蛇行形状等であってもよい。
【０１６６】
また、第２繊維６２は、導電部１２中においていかなる方向に配向していてもよい。例えば、導電部１２の延在方向と平行に配向した第２繊維６２が含まれ、かつ第２繊維６２同士が接触している場合には、導電部１２の延在方向において第２繊維６２が持つ導電性が顕在化し易いため、導電部１２の延在方向における導電性を特に高め易い。また、導電部１２の断線等の発生確率を下げることもできる。
【０１６７】
この他、導電部１２は、パルプ、凝集剤、その他の添加剤、空孔等を含んでいてもよい。
【０１６８】
以上、基部１１と導電部１２とを有する構造体を備える筐体１について説明したが、この構造体は、筐体以外の用途にも用いられる。筐体以外の用途としては、例えば配線基板、内装材等が挙げられる。これらの用途においても、導電部が設けられることにより、配線の一部を代替する機能が付加された、機能性の高い部材が得られる。
【０１６９】
なお、このような構造体は、導電部１２を含むものの一体構造になっているため、信頼性が高い。このため、構造体を貫通させるように配線する場合でも、その作業を容易に行うことができる。また、一体構造になっていることから、製造も容易になり、低コスト化が図られる。
【０１７０】
特に、熱伝導部１１ｂ、絶縁部１１ａおよび導電部１２がそれぞれ樹脂と繊維とを含む場合、互いに繊維が絡み合うことによって接合界面の接合強度が高くなる。その結果、特に信頼性の高い筐体１が得られる。
【０１７１】
内装材の一例としては、輸送機器用内装材を例示することができる。具体的には、キャビン天井パネル、キャビン内装パネル、キャビン床面、コックピット天井パネル、コックピット内装パネル、コックピット床面、手荷物ロッカー壁、収納ロッカー壁、ドア内張、窓カバー、機長席、副操縦士席、客室乗務員用座席、乗客座席のような各種座席、化粧室用内装材等の各種航空機用内装材の他、自動車用内装材、船舶用内装材、鉄道用内装材、宇宙船用内装材等が挙げられる。このような輸送機器用内装材は、いずれも、安全性と輸送効率の観点から、軽量であるとともに高い機械的強度が要求される。このため、上述した構造体が特に好適に用いられる。また、内装材には、照明等の目的で配線が敷設される場合が多い。したがって、かかる観点からも、上記構造体が好適に用いられる。
また、構造体の形状は、図５に示すような形状に限定されない。
【０１７２】
図７は、図５に示す構造体の変形例を示す斜視図である。
図７（ａ）はリブ形状であり、図７（ｂ）および図７（ｃ）はそれぞれ平板を連続して屈曲させた形状であって、図７（ｂ）は角型形状、図７（ｃ）は波型形状である。
【０１７３】
また、図７（ｄ）は直方体形状であり、図７（ｅ）は複数の直方体が連結された形状であり、図７（ｆ）は円柱形状であり、図７（ｇ）は球形状である。
【０１７４】
また、図７（ｈ）はハニカム形状である。
本実施形態に係る構造体は、図７に示すような形状であってもよい。
【０１７５】
（構造体の物性）
ここで、本発明の構造体の曲げ強度は、特に限定されないが、２０〜４００ＭＰａ程度であるのが好ましく、５０〜３５０ＭＰａ程度であるのがより好ましく、７０〜３００ＭＰａ程度であるのがさらに好ましい。これにより、十分に機械的特性が高い構造体が得られる。
【０１７６】
なお、構造体の曲げ強度は、室温（２５℃）において、ＩＳＯ１７８：２００１に規定されている試験方法に準じて測定される。
【０１７７】
また、構造体の曲げ比強度は、２０〜４００ＭＰａ・（ｇ／ｃｍ３）−１であるのが好ましい。これにより、軽量化と機械的特性の向上との両立が図られた構造体が得られる。なお、曲げ比強度が前記下限値を下回ると、重い割には曲げ強度が小さいといえるので、例えば輸送機器用内装材のように、軽量化と高い機械的特性の双方を求められる分野の構造材料としては不適当になるおそれがある。一方、曲げ比強度が前記上限値を上回ると、軽い割には曲げ強度が大きいといえるが、その他の物性とのバランスによっては耐衝撃性が低下したり、製造条件によるバラツキが出やすくなるため、製造歩留まりを高め難くなったりするおそれがある。
【０１７８】
また、構造体の曲げ比強度は、５０〜３９０ＭＰａ・（ｇ／ｃｍ３）−１程度であるのがより好ましく、７０〜３８０ＭＰａ・（ｇ／ｃｍ３）−１程度であるのがさらに好ましい。
【０１７９】
なお、構造体の曲げ比強度は、曲げ強度（単位：ＭＰａ）を密度（単位：ｇ／ｃｍ３）で除することによって求められる。
【０１８０】
また、構造体の曲げ比弾性率は、特に限定されないが、２〜３０ＧＰａ・（ｇ／ｃｍ３）−１程度であるのが好ましく、３〜２５ＧＰａ・（ｇ／ｃｍ３）−１程度であるのがより好ましく、４〜２０ＧＰａ・（ｇ／ｃｍ３）−１程度であるのがさらに好ましい。これにより、軽量化と機械的特性の向上との両立が図られた構造体が得られる。
【０１８１】
なお、構造体の曲げ比弾性率は、曲げ弾性率（単位：ＧＰａ）を密度（単位：ｇ／ｃｍ３）で除することによって求められる。そして、曲げ弾性率は、室温（２５℃）において、ＩＳＯ１７８：２００１に規定されている試験方法に準じて測定される。
【０１８２】
また、構造体の密度は、特に限定されないが、０．０５〜２．５ｇ／ｃｍ３程度であるのが好ましく、０．１〜２．２ｇ／ｃｍ３程度であるのがより好ましく、０．２〜２．０ｇ／ｃｍ３程度であるのがさらに好ましい。これにより、軽量化と機械的特性の向上とを両立させた構造体が得られる。
【０１８３】
なお、密度は、ＪＩＳ  Ｋ  ７１１２：１９９９にＡ法として規定されている試験方法に準じて測定される。
【０１８４】
また、導電部１２の体積抵抗率は、できるだけ低いことが求められるが、好ましくは１×１０−１Ω・ｃｍ以下とされ、より好ましくは１×１０−２Ω・ｃｍ以下とされる。このような体積抵抗率を有する導電部１２は、例えば配線等の通電手段として利用可能なものとなる。
【０１８５】
なお、体積抵抗率は、４端子法により電気抵抗値を測定した後、体積抵抗率を算出する方法によって求められる。このとき、試験片の寸法は、例えば縦１００ｍｍ、幅５ｍｍ、厚さ１ｍｍとされる。また、測定環境は、例えば気温２２℃、相対湿度６０％とされる。
【０１８６】
一方、熱伝導部１１ｂの熱伝導率は、できるだけ高いことが求められるが、好ましくは５Ｗ／（ｍ・Ｋ）以上とされ、より好ましくは１０Ｗ／（ｍ・Ｋ）以上とされる。このような熱伝導率を有する熱伝導部１１ｂは、特に放熱性が良好な熱伝導部１１ｂが得られる。
【０１８７】
なお、熱伝導率は、ＮＥＴＺＳＣＨ社製のＸｅフラッシュアナライザーＬＦＡ４４７を用い、レーザーフラッシュ法により試験片の長さ方向の熱伝導率を測定することによって求められる。このとき、試験片の寸法は、例えば縦１００ｍｍ、幅５ｍｍ、厚さ１ｍｍとされる。また、測定環境は、例えば気温２２℃、相対湿度６０％とされる。
【０１８８】
＜筐体の製造方法＞
筐体１は、いかなる方法で製造されたものであってもよいが、後述するような抄造体を加圧、成形してなる成形体であるのが好ましい。抄造体は、繊維を含む分散液を抄きとることによって得られる、繊維が分散した複合体である。このような抄造体によれば、比較的長い繊維同士が絡み合っているため、機械的強度をより高め易い。また、繊維の構成材料を適宜選択することによって、繊維由来の物性が付与された成形体を容易に製造することができる。
【０１８９】
なお、繊維を含む複合体としては、抄造体以外（例えば、繊維フィラーを含む組成物の射出成形体、押出成形体等）のものが用いられてもよいが、特に長い繊維を均一に分散させた複合体が実現可能であるという観点からも、抄造体が好ましく用いられる。
【０１９０】
図８〜図１１は、それぞれ図６に示す筐体を製造する方法の一例（抄造法）を説明するための図である。
【０１９１】
筐体１の製造方法は、第２樹脂５２と第２繊維６２とを含む第２分散液７２を調製する工程と、第２分散液７２から第２素形体８２を抄造する工程と、第３樹脂５３と第３繊維６３とを含む第３分散液７３を調製する工程と、第２素形体８２に接触するようにして第３分散液７３から第３素形体８３を抄造する工程と、第１樹脂５１と第１繊維６１とを含む第１分散液７１を調製する工程と、第３素形体８３に接触するようにして第１分散液７１から第１素形体８１を抄造する工程と、第１素形体８１、第２素形体８２および第３素形体８３を接合してなる接合素形体８４を加熱しつつ加圧成形することにより、筐体１を得る工程と、を有する。以下、各工程について順次説明する。
【０１９２】
［１］まず、図８に示すように、第２樹脂５２と第２繊維６２とこれらを分散させる分散媒９２とを含む第２分散液７２を調製する。調製した第２分散液７２は、十分に撹拌、混合される。なお、第２分散液７２には、必要に応じて、前述した凝集剤やパルプ、その他の添加剤等が添加されていてもよい。
【０１９３】
本工程における第２樹脂５２の形状は、特に限定されず、例えば、略球形粒子状、薄膜粒子状等の粒子状（粉状）または繊維状とされる。これにより、後述する抄造において、第２繊維６２とともに第２樹脂５２を抄きとることができる。その結果、第２樹脂５２と第２繊維６２とを絡み合わせることができ、強固な導電部１２を製造可能な第２素形体８２が得られる。
【０１９４】
なお、第２樹脂５２が熱硬化性樹脂を含む場合、その熱硬化性樹脂は半硬化状態であることが好ましい。半硬化の熱硬化性樹脂は、第２素形体８２を製造後、加熱、加圧によって所望の形状に成形されて硬化に至る。これにより、熱硬化性樹脂の特性を生かした導電部１２が得られることとなる。
【０１９５】
また、分散媒９２としては、第２樹脂５２や第２繊維６２を溶解させ難く、かつ、第２樹脂５２や第２繊維６２を分散させる過程において揮発し難いものが好ましく用いられる。また、脱溶媒させ易いものが好ましく用いられる。かかる観点から、分散媒９２の沸点は５０〜２００℃程度であるのが好ましい。
【０１９６】
分散媒９２としては、例えば、水、エタノール、１−プロパノール、１−ブタノール、エチレングリコールのようなアルコール類、アセトン、メチルエチルケトン、２−ヘプタノン、シクロヘキサノンのようなケトン類、酢酸エチル、酢酸ブチル、アセト酢酸メチル、アセト酢酸メチルのようなエステル類、テトラヒドロフラン、イソプロピルエーテル、ジオキサン、フルフラールのようなエーテル類等が挙げられ、これらのうちの少なくとも１種が用いられる。
【０１９７】
これらの中でも、水が好ましく用いられる。水は、入手が容易であり、環境負荷が低く安全性も高いことから、分散媒９２として有用である。
【０１９８】
また、第２分散液７２における分散媒９２の含有量は、特に限定されないが、固形分総量に対して１０質量倍以上１０００質量倍以下程度であるのが好ましい。
【０１９９】
また、導電部１２に空孔を形成する場合には、第２分散液７２に熱膨張性を有するマイクロカプセルを添加するようにしてもよい。このマイクロカプセルは、加熱されたときに膨張し、空孔となる。
【０２００】
この熱膨張性を有するマイクロカプセルとは、揮発性の液体発泡剤を、ガスバリア性を有する熱可塑性シェルポリマーによりマイクロカプセル化した粒子である。このようなマイクロカプセルは、次のようなメカニズムにより、発泡剤として機能するものである。マイクロカプセルが加熱されると、カプセルの外殻が軟化しつつ、カプセルに内包した液体発泡剤が気化し圧力が増加する。その結果、カプセルが膨張し、中空球状粒子が形成される。この中空球状粒子は、加圧成形後においても残存するため、結果的に空孔の形成に寄与する。
【０２０１】
液体発泡剤としては、例えば、イソペンタン、イソブタン、イソプロパン等といった低沸点の炭化水素が挙げられる。
【０２０２】
熱可塑性シェルポリマーとしては、例えば、ポリアクリロニトリル、塩化ビニリデン−アクリロニトリル共重合体、塩化ビニリデン−メチルメタクリレート共重合体、塩化ビニリデン−エチルメタクリレート、アクリロニトリル−メチルメタクリレート共重合体、アクリロニトリル−エチルメタクリレート等が挙げられ、これらを単独で用いても２種類以上を組み合わせて用いるようにしてもよい。
【０２０３】
マイクロカプセルとしては、例えば、エクスパンセル（日本フェライト社製）、マイクロスフェアーＦ５０、マイクロスフェアーＦ６０（以上、松本油脂製薬社製）、アドバンセルＥＭ（積水化学工業社製）といった市販品を用いることができる。
【０２０４】
マイクロカプセルの添加量は、樹脂２の０．０５〜１０質量％程度とするのが好ましく、０．１〜５質量％程度とするのがより好ましい。
【０２０５】
［２］続いて、図９（ａ）に示すように、調製した第２分散液７２から第２素形体８２を抄造する。これにより、導電部１２を製造するための第２素形体８２を得る（図９（ｂ）参照）。
【０２０６】
具体的には、まず、図９（ａ）に示すように、底面にフィルター７１２が設けられた容器７０を用意する。
【０２０７】
次に、容器７０内に第２分散液７２を供給する。そして、第２分散液７２中の分散媒９２を、フィルター７１２を介して容器７０の底面から外部へ排出する。これにより、第２分散液７２中の分散質である第２樹脂５２と第２繊維６２とがフィルター７１２上に残存する（抄造）。この残存物を乾燥させることにより、第２素形体８２を得る。
【０２０８】
このとき、フィルター７１２の形状を適宜選択することにより、所望の形状を有する第２素形体８２を製造することができる。ここでは、導電部１２の形状に対応した細長い凹部７１２ａを備えた形状に成形されたフィルター７１２を用いる（図９（ａ）参照）。また、必要に応じて、フィルター７１２のうち、凹部７１２ａ以外の部位にマスク（図示せず）を配置するようにしてもよい。これにより、この部位のフィルター７１２が塞がれるため、必要としない部位での抄造を防止することができる。これにより、第２素形体８２の形状をより正確に規定することができる。
【０２０９】
このようにして得られた第２素形体８２は、分散媒９２を含んでいても、含んでいなくてもよい。
【０２１０】
また、第２素形体８２の形成後、必要に応じて、プレス型同士の間に第２素形体８２を配置し、プレス型間に設けられたキャビティーによって第２素形体８２を圧縮する。これにより、第２素形体８２に残存していた分散媒９２を十分に排出し、第２素形体８２を乾燥させることができる。
なお、必要に応じて、さらに乾燥機等で乾燥させるようにしてもよい。
【０２１１】
第２素形体８２における第２繊維６２の含有量は、特に限定されないが、第２樹脂５２の２０〜３００体積％程度であるのが好ましく、３０〜１５０体積％程度であるのがより好ましく、４０〜９０体積％程度であるのがさらに好ましい。第２繊維６２の含有量を前記範囲内に設定することにより、第２樹脂５２と第２繊維６２との量的なバランスが最適化されるため、第２素形体８２の保形性を高めつつ、機械的特性および導電性が高い導電部１２が得られる。
【０２１２】
［３］次に、図１０（ａ）に示すように、第３樹脂５３と第３繊維６３とこれらを分散させる分散媒９３とを含む第３分散液７３を調製する。調製した第３分散液７３は、十分に撹拌、混合される。なお、第３分散液７３には、必要に応じて、前述した凝集剤やパルプ、その他の添加剤等が添加されていてもよい。
また、第３分散液７３の各種特性等は、第２分散液７２と同様に設定可能である。
【０２１３】
［４］続いて、図１０（ａ）に示すように、調製した第３分散液７３から第３素形体８３を抄造する。これにより、絶縁部１１ａを製造するための第３素形体８３を得る（図１０（ｂ）参照）。
【０２１４】
具体的には、まず、図１０（ａ）に示すように、底面にフィルター７１３が設けられた容器７０を用意する。
【０２１５】
次に、フィルター７１３に第２素形体８２を配置する。そして、第２素形体８２と接触するように、容器７０内に第３分散液７３を供給する。そして、第３分散液７３中の分散媒９３を、フィルター７１３を介して容器７０の底面から外部へ排出する。これにより、第３分散液７３中の分散質である第３樹脂５３と第３繊維６３とがフィルター７１３上に残存する（抄造）。この残存物を乾燥させることにより、第２素形体８２に接合する第３素形体８３を得る。
【０２１６】
このとき、フィルター７１３の形状を適宜選択することにより、所望の形状を有する第３素形体８３を製造することができる。ここでは、導電部１２と絶縁部１１ａとを合わせた形状に対応した細長い凹部７１３ａを備えた形状に成形されたフィルター７１３を用いる（図１０（ａ）参照）。また、必要に応じて、フィルター７１３のうち、凹部７１３ａ以外の部位にマスク（図示せず）を配置するようにしてもよい。これにより、この部位のフィルター７１３が塞がれるため、必要としない部位での抄造を防止することができる。これにより、第３素形体８３の形状をより正確に規定することができる。
【０２１７】
このようにして得られた第３素形体８３は、分散媒９３を含んでいても、含んでいなくてもよい。
以後、第２素形体８２の場合と同様にして乾燥させる。
【０２１８】
［５］次に、図１１（ａ）に示すように、第１樹脂５１と第１繊維６１とこれらを分散させる分散媒９１とを含む第１分散液７１を調製する。調製した第１分散液７１は、十分に撹拌、混合される。なお、第１分散液７１には、必要に応じて、前述した凝集剤やパルプ、その他の添加剤等が添加されていてもよい。
また、第１分散液７１の各種特性等は、第２分散液７２と同様に設定可能である。
【０２１９】
［６］続いて、図１１（ａ）に示すように、調製した第１分散液７１から第１素形体８１を抄造する。これにより、熱伝導部１１ｂを製造するための第１素形体８１を得る（図１１（ｂ）参照）。
【０２２０】
具体的には、まず、図１１（ａ）に示すように、底面にフィルター７１１が設けられた容器７０を用意する。
【０２２１】
次に、フィルター７１１に第２素形体８２と第３素形体８３との接合体を配置する。そして、この接合体と接触するように、容器７０内に第１分散液７１を供給する。そして、第１分散液７１中の分散媒９１を、フィルター７１１を介して容器７０の底面から外部へ排出する。これにより、第１分散液７１中の分散質である第１樹脂５１と第１繊維６１とがフィルター７１１上に残存する（抄造）。この残存物を乾燥させることにより、第２素形体８２、第３素形体８３および第１素形体８１を接合してなる接合素形体８４を得る。
【０２２２】
このとき、フィルター７１１の形状を適宜選択することにより、所望の形状を有する第１素形体８１を製造することができる。ここでは、平坦なフィルター７１１を用いる（図１１（ａ）参照）。
【０２２３】
このようにして得られた第１素形体８１は、分散媒９１を含んでいても、含んでいなくてもよい。
以後、第２素形体８２の場合と同様にして乾燥させる。
【０２２４】
［７］次に、接合素形体８４を加熱しつつ加圧成形する。これにより、接合素形体８４中の第１樹脂５１、第２樹脂５２および第３樹脂５３のうちの少なくとも一部を溶融させ、その後固化（硬化）させることによって筐体１（構造体）が得られる。
【０２２５】
具体的には、成形型同士の間に接合素形体８４を配置し、成形型間に設けられたキャビティーによって接合素形体８４を加圧成形する。このとき、接合素形体８４は同時に加熱されるため、第１樹脂５１、第２樹脂５２および第３樹脂５３の少なくとも一部が溶融し、第１繊維６１、第２繊維６２および第３繊維６３の間に流れ込み、これらを結着するバインダーとして機能する。その後、第１樹脂５１、第２樹脂５２および第３樹脂５３が硬化することによって、筐体１が得られる。
【０２２６】
このような加圧成形を行うことにより、複雑な形状であっても精度よく再現された筐体１となる。このため、前述したフィン形状をはじめとする様々な複雑な形状であっても精度よく再現され、その形状に基づく様々な恩恵（例えば放熱性等）を確実に提供し得る筐体１が得られる。
【０２２７】
加圧成形における加熱温度は、第１樹脂５１、第２樹脂５２および第３樹脂５３の組成等に応じて適宜設定されるが、一例として１５０〜３５０℃程度であるのが好ましく、１６０〜３００℃程度であるのがより好ましい。
【０２２８】
また、このときの加熱時間は、加熱温度に応じて適宜設定されるが、１〜１８０分程度であるのが好ましく、５〜６０分程度であるのがより好ましい。
【０２２９】
また、このときの加圧力は、加熱温度や加熱時間に応じて適宜設定されるが、０．０５〜８０ＭＰａ程度であるのが好ましく、０．１〜６０ＭＰａ程度であるのがより好ましい。
【０２３０】
なお、本工程における条件を適宜変更することにより、筐体１の空孔率を調整することが可能である。例えば、加熱温度を低くしたり、加熱時間を短くしたり、加圧力を小さくしたりしたときには、比較的空孔率の大きい筐体１を得ることができる。一方、加熱温度を高くしたり、加熱時間を長くしたり、加圧力を大きくしたりしたときには、比較的空孔率の小さい筐体１を得ることができる。
【０２３１】
また、上記の製造方法では、第２素形体８２をフィルター７１３に配置した状態で第３分散液７３を抄造し第２素形体８２と第３素形体８３とが接合した素形体を得ているが、かかる方法に限定されず、例えば、第１素形体８１、第２素形体８２および第３素形体８３をそれぞれ単独で抄造した後、それぞれを目的とする形状に切断し、その後、一括して加圧成形するようにしてもよい。
【０２３２】
以上、本発明の構造体、放熱部材および発光装置を、図示の実施形態に基づいて説明したが、本発明はこれらに限定されるものではない。
【０２３３】
例えば、本発明の構造体、放熱部材および発光装置は、前記実施形態に任意の要素が付加されたものであってもよい。
【実施例】
【０２３４】
次に、本発明の具体的実施例について説明する。
１．構造体の製造
（実施例１）
［１］まず、以下の原料を水に加え、ディスパーザーで２０分間撹拌した。これにより、固形分濃度０．６質量％の第１分散液を得た。なお、各原料の詳細、配合比は表１に示す通りである。
【０２３５】
・レゾール型フェノール樹脂（住友ベークライト株式会社製、品番ＰＲ−５１７２３）
・アラミド繊維（帝人株式会社製、品番Ｔ３２ＰＮＷ、平均長さ３ｍｍ、平均径１２μｍ）
・炭素繊維（ピッチ系炭素繊維、平均長さ６ｍｍ、平均径１１μｍ）
・アラミドパルプ（デュポン社製、品番パラアラミドパルプ）
【０２３６】
［２］次に、得られた第１分散液に、あらかじめ水に溶解させた凝集剤（ポリエチレンオキシド、分子量１００００００）を、上述した固形分に対して０．２質量％の割合で添加し、固形分を凝集させた。
【０２３７】
［３］次に、第１分散液を３０メッシュの金属網（スクリーン）でろ過し、凝集物を圧力３ＭＰａで脱水プレスして水を除去した。
【０２３８】
次に、脱水した凝集物を、７０℃で３時間乾燥させて、素形体を得た。そして、得られた素形体を目的とする形状に切断し、第１素形体を得た。
【０２３９】
［４］次に、以下の原料を水に加え、ディスパーザーで２０分間撹拌した。これにより、固形分濃度０．６質量％の第２分散液を得た。なお、各原料の詳細、配合比は表１に示す通りである。
【０２４０】
・レゾール型フェノール樹脂（住友ベークライト株式会社製、品番ＰＲ−５１７２３）
・アラミド繊維（帝人株式会社製、品番Ｔ３２ＰＮＷ、平均長さ３ｍｍ、平均径１２μｍ）
・ステンレス鋼繊維（平均長さ５ｍｍ、平均径１０μｍ）
・アラミドパルプ（デュポン社製、品番パラアラミドパルプ）
【０２４１】
［５］次に、得られた第２分散液に、あらかじめ水に溶解させた凝集剤（ポリエチレンオキシド、分子量１００００００）を、上述した固形分に対して０．２質量％の割合で添加し、固形分を凝集させた。
【０２４２】
［６］次に、第２分散液を３０メッシュの金属網（スクリーン）でろ過し、凝集物を圧力３ＭＰａで脱水プレスして水を除去した。
【０２４３】
次に、脱水した凝集物を、７０℃で３時間乾燥させて、素形体を得た。そして、得られた素形体を目的とする形状に切断し、第２素形体を得た。
【０２４４】
［７］次に、以下の原料を水に加え、ディスパーザーで２０分間撹拌した。これにより、固形分濃度０．６質量％の第３分散液を得た。なお、各原料の詳細、配合比は表１に示す通りである。
【０２４５】
・レゾール型フェノール樹脂（住友ベークライト株式会社製、品番ＰＲ−５１７２３）
・アラミド繊維（帝人株式会社製、品番Ｔ３２ＰＮＷ、平均長さ３ｍｍ、平均径１２μｍ）
・アラミドパルプ（デュポン社製、品番パラアラミドパルプ）
【０２４６】
［８］次に、得られた第３分散液に、あらかじめ水に溶解させた凝集剤（ポリエチレンオキシド、分子量１００００００）を、上述した固形分に対して０．２質量％の割合で添加し、固形分を凝集させた。
【０２４７】
［９］次に、第３分散液を３０メッシュの金属網（スクリーン）でろ過し、凝集物を圧力３ＭＰａで脱水プレスして水を除去した。
【０２４８】
次に、脱水した凝集物を、７０℃で３時間乾燥させて、素形体を得た。そして、得られた素形体を目的とする形状に切断し、第３素形体を得た。
【０２４９】
［１０］次に、成形型のキャビティー内に、第１素形体、第２素形体および第３素形体を配置した。
【０２５０】
次に、成形型を加熱しつつ、第１素形体、第２素形体および第３素形体を一括して図５に示す形状に加圧成形した。このときの加熱温度を１８０℃、加圧力を２ＭＰａ、加圧時間を１０分間とした。
以上により、構造体を得た。
【０２５１】
（実施例２〜９）
製造条件を表１に示すように変更した以外は、実施例１と同様にして構造体を得た。
【０２５２】
（参考例１、２）
製造条件を表１に示すように変更した以外は、実施例１と同様にして構造体を得た。
【０２５３】
２．構造体の評価
２．１  導電部の導電性の評価
まず、各実施例および各参考例の構造体の導電部を切り出し、導電部単独の試験片を用意した。なお、試験片の寸法は、縦１００ｍｍ、幅５ｍｍ、厚さ１ｍｍであった。
【０２５４】
次に、試験片に導電ペーストを塗布して、測定用の電極を形成した。
そして、得られた電極付きの試験片について、４端子法によりその電気抵抗値を測定して体積抵抗率を算出した。なお、測定環境は、気温２２℃、相対湿度６０％であった。
算出結果を表１に示す。
【０２５５】
２．２  熱伝導部の熱伝導性の評価
まず、各実施例および各参考例の構造体の熱伝導部を切り出し、熱伝導部単独の試験片を用意した。なお、試験片の寸法は、縦１００ｍｍ、幅５ｍｍ、厚さ１ｍｍであった。
【０２５６】
次に、試験片の長手方向の一端をホットプレートに当てた状態にした。その状態で、他端の温度の変化を測定した。
そして、測定結果を以下の評価基準に照らして評価した。
【０２５７】
＜熱伝導性の評価基準＞
◎：温度変化の速度が特に速い
○：温度変化の速度が速い
△：温度変化の速度が遅い
×：温度変化の速度が特に遅い
評価結果を表１に示す。
【０２５８】
２．３  曲げ強度の評価
まず、各実施例および各参考例と同様の方法により、第１素形体、第２素形体および第３素形体を得た。
【０２５９】
次に、第２素形体、第１素形体および第３素形体の順でこれらを積層し、積層体を得た。
【０２６０】
次に、得られた積層体を成形型にセットし、加熱加圧成形した。これにより、導電部、絶縁部および熱伝導部がこの順で積層されてなる試験片を得た。なお、試験片の寸法は、縦５０ｍｍ、幅２５ｍｍ、厚さ２ｍｍであった。
【０２６１】
次に、得られた試験片について、ＩＳＯ１７８：２００１に準拠した方法により、曲げ強度を２５℃において測定した。また、曲げ試験の支点間距離は３２ｍｍとした。
次いで、測定した曲げ強度を、以下の評価基準に照らして評価した。
【０２６２】
＜曲げ強度の評価基準＞
◎◎：曲げ強度が２２５ＭＰａ以上である
◎：曲げ強度が２００ＭＰａ以上２２５ＭＰａ未満である
○：曲げ強度が１００ＭＰａ以上２００ＭＰａ未満である
△：曲げ強度が５０ＭＰａ以上１００ＭＰａ未満である
×：曲げ強度が５０ＭＰａ未満である
評価結果を表１に示す。
【０２６３】
【表１】
2019071317.tif 000004
【０２６４】
表１から明らかなように、導電部に含まれる金属繊維の含有率を高めることによって、導電部の抵抗率を低下させ得ることが認められる。なお、金属繊維の含有率を高めても、構造体の機械的強度は良好であった。
【０２６５】
一方、第２繊維に代えて金属粉末を添加した各参考例では、導電部の抵抗率が相対的に大きく、機械的特性は相対的に小さかった。
【０２６６】
以上のことから、本発明によれば、導電部を含む一体構造であって機械的強度が良好な構造体が得られることが明らかとなった。
【符号の説明】
【０２６７】
１        筐体
２        ＬＥＤ素子
４        電池
１０      発光装置
１１      基部
１１ａ    絶縁部
１１ｂ    熱伝導部
１２      導電部
１４      第１フィン
１５      第２フィン
３１      制御素子
３２      制御素子
４０      凹部
４１      電極
５１      第１樹脂
５２      第２樹脂
５３      第３樹脂
６１      第１繊維
６２      第２繊維
６３      第３繊維
７０      容器
７１      第１分散液
７２      第２分散液
７３      第３分散液
８１      第１素形体
８２      第２素形体
８３      第３素形体
８４      接合素形体
９１      分散媒
９２      分散媒
９３      分散媒
１１１    上面
１１２    下面
７１１    フィルター
７１２    フィルター
７１２ａ  凹部
７１３    フィルター
７１３ａ  凹部
【図１】
2019071317.tif 000005
【図２】
2019071317.tif 000006
【図３】
2019071317.tif 000007
【図４】
2019071317.tif 000008
【図５】
2019071317.tif 000009
【図６】
2019071317.tif 000010
【図７】
2019071317.tif 000011
【図８】
2019071317.tif 000012
【図９】
2019071317.tif 000013
【図１０】
2019071317.tif 000014
【図１１】
2019071317.tif 000015